СТРОИТЕЛЬНЫЙ КАМЕНЬ

СТЮИТЕЛЬНЫЙ КАМЕНЬ
Предлагаемая полезная модель относится к области строительства, а именно к проюводству кирпича и керамических камней пластического прессования.
Известен строительный камень, со сквозными щелевидными пустотами, параллельными одной из граней камня, и перегородками между ними, которые выполнены толщиной менее 1/15 размера камня в направлении теплового потока, ширина пустот составляет менее 9/10 толщины перегородок, а отношение ширины к длине пустот -менее 1/10.( А. С . СССР № 586254, Е 04С 1/08, 1976).
Строительный камень, изготовленный в соответствии с данным техническим решением и в соответствии с ГОСТ 530-95 Кирпич и камни керамические, согласно которому толщина наружной стенки пустотного строительного камня не должна быть менее 12 мм, имеет пустотность не более 23%, что определяет его недостаточно высокие теплозащитные свойства. Уменьшение толщины перегородок и увеличение длины пустот приведет к увеличению свободной длины перегородок и возникновению деформаций последних, как при формовании, так и при сушке и обжиге.
Задачей, на решение которой направлено создание предлагаемой полезной модели является повышение термического сопротивления строительного камня.
Е 04 с 1/08
Техническим результатом от использования предлагаемой полезной модели является получение оптимальной величины пустотности строительного камня при сохранении его механической прочности.
Указанный технический результат достигается тем, что в строительном камне со сквозными щелевыми пустотами, параллельными одной из граней камня, и перегородками между ними, согласно предложению, перегородки выполнены равной толщины в продольном и поперечном направлении, ширина пустот превышает толщину перегородок и составляет по меньшей мере 1/15 размера камня в направлении теплового потока, а отношение ширины к длине пустот - не более 1/3.
Предлагаемое конструктивное выполнение строительного камня обуславливает равнопрочность Продольных и поперечных перегородок за счет создания при экструзионном формовании равных скоростей экструзии в этих направлениях..
Выбор размера пустот определяется с одной стороны технологическими возможностями, а с другой - необходимостью получения оптимальных значений коэффициента термического сопротивления камня и его механической прочности, зависящих от пустотности изделия. При этом, уменьшение ширины пустот менее 1/15 от размера камня в направлении теплового потока приведет к увеличению его материалоемкости и снижению пустотности, то есть к ухудшению теплотехнических качеств. Уменьшение ширины пустот и, как следствие, уменьшение ширины перегородок приведет к ухудшению прочностных характеристик камня, так как используемые в производстве материалы могут включать крупные фракции, размер которых может быть соизмерим с размером перегородки. Кроме того, предлагаемые соотношения размеров пустот и перегородок обеспечивают создание необходимого уплотнения материала между ними при формовании, а возникающие при сушке и обжиге усадочные напряжения, пропорциональные толщине перегородок, не превосходят предела прочности материала, что снижает вероятность появления трещин. На фиг. 1 представлен строительный камень, общий вид. Предлагаемый строительный камень состоит из наружных стенок 1,продольных и поперечных перегородок 2 равной толщины, основных пустот 3 и доборных пустот 4, необходимых для смещения пустот в смежных рядах. Пустотность строительного камня, изготавливаемого в соответствии с предлагаемой полезной моделью и с учетом требований ГОСТ 530-95 Кирпич и камни керамические состав.пяет 40-48%, что значительно повышает его коэффициент термического сопротивления по сравнению с известным. Формование предлагаемого строительного камня производится, например, щихтой, включающей 75% кембрийской глины и 25% кварцевого песка. Для этого используют фильеру, установленную на выходе стандартного ленточного вакуум-пресса с созданием вакуума 0,95 ата, при влажности смеси 16-16,5% абсолютной. Таким образом, использование предлагаемой полезной модели позволяет значительно повысить теплозащитные качества строительного камня при одновременном снижении материалоемкости и обеспечении высокой механической прочности.